(57)【特許請求の範囲】
【請求項１】
アセチン、トリエチレングリコールモノアルキルエーテル、テトラエチレングリコールモノアルキルエーテル、テトラエチレングリコールジアルキルエーテル、スルホラン、テトラエチレングリコール、ペンタエチレングリコール、トリプロピレングリコール、平均分子量が１９０〜５００の範囲にあるポリエチレングリコール、および平均分子量が２００〜８００の範囲にあるポリプロピレングリコールからなる群から選ばれた少なくとも１種の水溶性有機溶剤を含む孔版印刷用水性インキ。
【請求項２】
前記水溶性有機溶剤の含有量が１２．５重量％以上である請求項１記載の孔版印刷用水性インキ。
【請求項３】
請求項１または２記載の孔版印刷用水性インキを用いる孔版印刷方法。
【発明の詳細な説明】
【技術分野】
【０００１】
本発明は、孔版印刷用水性インキ、特に輪転式デジタル孔版印刷機への使用に適した孔版印刷用水性インキとそれを用いた孔版印刷方法に関する。
【背景技術】
【０００２】
孔版印刷方式は、オフセット印刷、グラビア印刷、凸版印刷のような印刷方式に比べて、使用後に洗浄等の煩雑な作業を行う必要がない、専門のオペレーターを必要としない等の操作性の良さ、簡便性を備えている。サーマルプリンティングヘッドをデバイスとして用いる感熱製版方式を用いて以来、孔版印刷方式において画像処理のデジタル化が図られるようになり、高品位の印刷物を短時間で簡便に得られるようになったため、情報処理端末としてもますますその利便性が認められている。
マスターの製版・着版・排版動作、インキの供給動作や印刷動作等が自動制御された輪転式孔版印刷機は、デジタル孔版印刷機等の名称でオフィスや学校などで広く利用されている。
【０００３】
孔版印刷用インキとしては、従来から一般に油中水（Ｗ／Ｏ）型エマルションインキが使用されている。Ｗ／Ｏ型エマルションインキは、印刷機を非使用状態に放置したときに、印刷機内部のインキが大気と接触していても、インキの成分構成や物性の変化を抑制する機能を有している。すなわち、エマルションインキの内相成分である水は、外相成分である油によって覆われているため、その蒸発が抑制されている。
Ｗ／Ｏ型エマルションインキにより印刷された印刷物におけるインキの乾燥は、インキが被印刷体（印刷媒体）である印刷用紙の紙繊維の間へ浸透することと、紙繊維との接触によりエマルションが油相と水相に徐々に分離して、インキの主成分である水が大気と接触して蒸発することとにより進行すると考えられている。しかし、被印刷体に転移したインキ中の水は、印刷後の短時間のうちには大気と接触することができないため、印刷直後の乾燥性は浸透乾燥に頼ったものとなるところ、Ｗ／Ｏ型エマルションインキの粘度はある程度高く設計されているため、浸透速度は速くなく、そのため印刷直後のインキ乾燥性は充分とはいえなかった。
印刷物の乾燥を速めることは、孔版印刷にとって極めて重要な課題である。印刷物が乾燥しないと作業者はその印刷物を取り扱うことができず、孔版印刷の「短時間で高品質の印刷物を得る」利点が充分に活かされないからである。
【０００４】
そこで、印刷物の乾燥性を高めるために様々な改良がなされており、たとえば、紫外線照射により定着乾燥する孔版印刷用紫外線硬化型インキが知られている（特許文献１）。また、環境保全性、安全性の観点から孔版印刷用の水性インキが開発されており、印刷直後の印刷面に塩基を加えて水性インキの紙への浸透性を高める孔版印刷方法が知られている（特許文献２）。
【特許文献１】特開２００２−３０２３８号公報
【特許文献２】特開２００１−３０２９５５号公報
【発明の開示】
【発明が解決しようとする課題】
【０００５】
しかしながら、化学反応による乾燥方式を利用した場合、硬化エネルギーの照射装置や反応液の塗布装置、そのためのエネルギー等が必要とされ、また高価な原材料をインキ中に含有させる必要もあった。
一方、従来提案されてきた孔版印刷用水性インキは、印刷機が非使用状態におかれて印刷機内のインキが開放系に長期間放置された状態になると、インキの流動性が失われてしまうという問題点を有していた。そのため、印刷機が非使用状態で長期間放置された後の印刷動作性が低下して、印刷直後もしくは印刷再開直前に印刷機を分解して洗浄しなくては、再び印刷動作を行うことができなくなり、孔版印刷の利点である「操作・作業性の良さ」が大きく損なわれてしまう。
そこで、本発明は、印刷機が非使用状態で長期間放置されても洗浄等の作業を行う必要がなく、また、熱、光、反応性物質の付与等の特殊な手段、装置、エネルギー等を使用しなくても印刷物の乾燥性に優れた孔版印刷用水性インキ、および、それを用いた孔版印刷方法を提供することを目的とする。
【課題を解決するための手段】
【０００６】
本発明は、アセチン、トリエチレングリコールモノアルキルエーテル、テトラエチレングリコールモノアルキルエーテル、テトラエチレングリコールジアルキルエーテル、スルホラン、テトラエチレングリコール、ペンタエチレングリコール、トリプロピレングリコール、平均分子量が１９０〜５００の範囲にあるポリエチレングリコール、および平均分子量が２００〜８００の範囲にあるポリプロピレングリコールからなる群から選ばれた少なくとも１種の水溶性有機溶剤を含む孔版印刷用水性インキに関する。
別の本発明は、上記本発明に係る孔版印刷用水性インキを用いる孔版印刷方法に関する。
【発明の効果】
【０００７】
本発明の孔版印刷用水性インキは、印刷機を長期間使用しない状態で印刷機内部の開放系で放置されて、インキ中の水がほとんど無くなってもその流動性を維持することができるので、これを用いることにより、印刷機を使用前または後に分解洗浄することなく印刷を行うことができ、非使用後の印刷機の印刷動作性を改良することができる。さらに、本発明の孔版印刷用水性インキは、印刷後の乾燥性が良好であるため、これを用いることにより、乾燥性に優れ、印刷直後に取り扱っても画像が擦れることのない高品質な印刷物を提供することができる。乾燥の原理は主として水の性質を利用したものであって、熱、光、反応性物質の付与等の特殊な手段、装置、エネルギー等を必要としないため、印刷装置の小型化、インキ原材料コストの低減、環境保全、安全性等の点で優れている。
【発明を実施するための最良の形態】
【０００８】
本発明に係る孔版印刷用水性インキ（以下、孔版印刷用水性インキを単に「インキ」と記す。）は、水と水溶性有機溶剤と着色剤を含み、水溶性有機溶剤として、アセチン、トリエチレングリコールモノアルキルエーテル、テトラエチレングリコールモノアルキルエーテル、テトラエチレングリコールジアルキルエーテル、スルホラン、テトラエチレングリコール、ペンタエチレングリコール、トリプロピレングリコール、平均分子量が１９０〜５００の範囲にあるポリエチレングリコール、および平均分子量が２００〜８００の範囲にあるポリプロピレングリコールからなる群から選ばれた少なくとも１種を含んでいる。すなわち、これらの特定の水溶性有機溶剤を、単独で、または２種以上を組み合わせて使用することが本発明の特徴である。
【０００９】
上記アセチンとしては、モノアセチン、ジアセチン、トリアセチンが挙げられる。トリエチレングリコールモノアルキルエーテルとしては、たとえば、トリエチレングリコールモノメチルエーテル、トリエチレングリコールモノエチルエーテル、トリエチレングリコールモノプロピルエーテル、トリエチレングリコールモノブチルエーテルを好ましく用いることができる。テトラエチレングリコールモノアルキルエーテルとしては、たとえば、テトラエチレングリコールモノメチルエーテル、テトラエチレングリコールモノエチルエーテルを好ましく用いることができる。テトラエチレングリコールジアルキルエーテルとしては、たとえば、テトラエチレングリコールジメチルエーテル、テトラエチレングリコールジエチルエーテルを好ましく用いることができる。
【００１０】
ポリエチレングリコールは、平均分子量が１９０〜５００のもの、たとえば平均分子量２００、３００、４００のものが選ばれ、好ましくは平均分子量が１９０〜３５０の範囲にあるものが選ばれる。ポリプロピレングリコールは、平均分子量が２００〜８００のもの、たとえば平均分子量が４００のジオール型ポリプロピレングリコール、平均分子量が３００、７００のトリオール型ポリプロピレングリコールが選ばれ、好ましくは、平均分子量が２００〜６００の範囲にあるジオール型のものや平均分子量が２５０〜８００の範囲にあるトリオール型ものが選ばれ、より好ましくは、平均分子量が２００〜４５０の範囲にあるジオール型のものが選ばれる。
【００１１】
これらの水溶性有機溶剤は、インキ中に、２種以上が用いられる場合はその合計含有量として、１２．５重量％以上含まれていることが好ましく、１５重量％以上であることがより好ましい。一方、水溶性有機溶剤の配合量の上限については、特に限定はされないが、画像の裏抜けを少なくするため、４５重量％以下程度であることが好ましく、３５重量％以下程度がより好ましい。
【００１２】
一般に、水溶性有機溶剤であっても、その種類によっては孔版印刷機の内部においても開放系では徐々に大気中へと蒸発してしまうため、印刷機内部に放置されたインキはいずれ固化してしまうと考えられる。あるいは、水溶性有機溶剤が印刷機の版胴に残されたマスターの和紙繊維に吸収されてしまうため、印刷機内部のインキが固化してしまうことも考えられる。さらに、インキ中の水が蒸発した後に、着色剤が凝集する恐れもある。
これに対し、本発明において用いられる上記特定の水溶性有機溶剤は、長期間放置しても大気中へ蒸発しない、印刷機の版胴に残されたマスターの和紙繊維に吸収されにくい、着色剤の凝集を防止することができる、という特性を有している。そのため、こうした水溶性有機溶剤を含有するインキは、印刷機内部に放置されても流動性を維持して固化が抑制されると考えられる。
【００１３】
本発明のインキにおいて、その液状成分は水と水溶性有機溶剤との混合液である。水溶性有機溶剤を水と混合した場合、その混合液の粘度は、水溶性有機溶剤の粘度の高低に関わらず、低粘度となる。すなわち、インキの液状成分の粘度は、水溶性有機溶剤の粘度の影響をほとんど受けないため、低粘度の水溶性有機溶剤を使用していても高粘度の水溶性有機溶剤を使用した場合と同様に、所望のインキ粘度を得ることができる。一方で、インキが印刷機内部に放置されて水が蒸発すると、インキの液状成分の粘度は水溶性有機溶剤の粘度に近いものとなる。そこで、本発明では、それ自体の粘度の低い水溶性有機溶剤を用いるようにしているので、水の蒸発後のインキの液状成分の粘度上昇を抑制することができ、印刷機内部での流動性を維持することができると考えられる。
【００１４】
水は、印刷物の乾燥性を高める観点から、インキ中に５０重量％以上含まれていることが好ましく、６５重量％以上含まれていることがより好ましい。インキ中に含有される水は、印刷直後に大気中へ蒸発することができる。さらに、印刷時にインキが印刷用紙の繊維間に圧入されて浸透することによって、印刷用紙内部においてインキと空気との表面積が急速に拡がって水が蒸発しやすくなるため、水の量を多くすると印刷物の乾燥性がさらに向上するものと考えられる。一方、水の配合量の上限は、特に限定はなく、他の配合成分とのバランスから適宜設定されることが好ましい。
【００１５】
着色剤としては、顔料または染料を用いることができ、２種以上を併用してもよい。顔料としては、たとえば、アゾ系、フタロシアニン系、染料系、縮合多環系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；コバルト、鉄、クロム、銅、亜鉛、鉛、チタン、バナジウム、マンガン、ニッケル等の金属類、金属酸化物および硫化物、ならびに黄土、群青、紺青等の無機顔料、ファーネスカーボンブラック、ランプブラック、アセチレンブラック、チャンネルブラック等のカーボンブラック類を用いることができる。染料としては、たとえば、塩基性染料、酸性染料、直接染料、可溶性バット染料、酸性媒染染料、媒染染料、反応染料、バット染料、硫化染料等のうち水溶性の染料および還元等により水溶性になった水溶性染料を用いることができる。顔料、染料のいずれかもしくは両方を着色剤として用いてもよいが、顔料を用いることにより画像の滲みや裏抜けが少なく、耐候性にも優れたインキとすることができるため好ましい。
【００１６】
インキ中の着色剤の含有量は、通常１〜１５重量％であり、３〜１２重量％であることが好ましい。印刷物の印刷濃度をより高めるために、５重量％以上含有させることがさらに好ましい。本発明のインキは、５重量％以上の着色剤を含有しても、印刷機が非使用状態で長期間放置された場合の着色剤の凝集を防止して、印刷動作性を改良することができる。着色剤の含有量が１５重量％を超えると、印刷機が非使用状態におかれた後の印刷性能を損なう恐れがある。
上記水溶性有機溶剤は、着色剤の凝集を防止してインキの流動性を維持する観点から、着色剤の含有量に対して重量比で２倍以上含有されることが好ましく、上限については特に限定はされないが２０倍以下程度が好ましく、２．５〜６．０倍含有されることがより好ましい。
【００１７】
増粘剤としては、水溶性高分子系増粘剤や粘土鉱物系増粘剤を用いることができ、１種もしくは２種以上を含有させることができる。
水溶性高分子系増粘剤としては、天然高分子、半合成高分子、合成高分子を用いることができる。天然高分子としては、たとえば、アラビアガム、カラギーナン、グアガム、ローカストビーンガム、ペクチン、トラガントガム、コーンスターチ、コンニャクマンナン、寒天等の植物系天然高分子；プルラン、キサンタンガム、デキストリン等の微生物系天然高分子；ゼラチン、カゼイン、にかわ等の動物系天然高分子、を用いることができる。半合成高分子としては、たとえば、エチルセルロース、カルボキシメチルセルロース、ヒドロキシエチルセルロース、ヒドロキシプロピルセルロース、メチルセルロース、ヒドロキシプロピルメチルセルロース等のセルロース系半合成高分子；ヒドロキシエチルスターチ、カルボキシメチルスターチナトリウム、シクロデキストリン等のデンプン系半合成高分子；アルギン酸ナトリウム、アルギン酸プロピレングリコール等のアルギン酸系半合成高分子；ヒアルロン酸ナトリウム、を用いることができる。
【００１８】
合成高分子としては、たとえば、ポリアクリル酸、ポリメタクリル酸、ポリクロトン酸、ポリイタコン酸、ポリマレイン酸、ポリフマル酸、アクリル酸−メタクリル酸共重合体、アクリル酸−イタコン酸共重合体、アクリル酸−マレイン酸共重合体、アクリル酸−アクリルアミド共重合体、アクリル酸−アクリル酸エステル共重合体、アクリル酸−メタクリル酸エステル共重合体、アクリル酸−スルホン酸系モノマー共重合体、アクリル酸−ビニルピロリドン共重合体、無水マレイン酸−アルキルビニルエーテル共重合体等の不飽和カルボン酸系合成高分子；ポリビニルピロリドン、ポリビニルアルコール、ポリビニルメチルエーテル、ポリＮ−ビニルアセトアミド、ポリアクリルアミド等のビニル系合成高分子；ポリエチレンオキサイド、ポリエチレンイミン、ポリウレタンを用いることができる。
粘土鉱物系の増粘剤としては、たとえば、モンモリロナイト、ヘクトライト、サポナイト等のスメクタイト系粘土鉱物を用いることができる。
【００１９】
これらの増粘剤のなかでも、側鎖に多数の解離基をもった電解質型増粘剤である不飽和カルボン酸系水溶性高分子増粘剤は、少量でも所望の増粘効果が得られることなどから好ましく用いられる。ここで、不飽和カルボン酸系合成高分子としては、上記例示のように、たとえば、アクリル酸、メタクリル酸、無水マレイン酸、マレイン酸、フマル酸、クロトン酸およびイタコン酸からなる群から選ばれる１種以上の不飽和カルボン酸を主鎖に含む水溶性高分子が挙げられ、上記の未中和タイプだけでなく、これらの中和塩もその範疇に含まれる。中和塩としては、たとえば、ナトリウム、カリウム等のアルカリ金属塩、アンモニウム塩、トリエタノールアミン等のアルカノールアミン塩が挙げられ、具体的には、ポリアクリル酸ナトリウム、ポリアクリル酸カリウム、ポリアクリル酸アンモニウム、ポリアクリル酸トリエタノールアミン、ポリメタクリル酸ナトリウム、ポリメタクリル酸アンモニウム、ポリイタコン酸ナトリウム、ポリマレイン酸ナトリウム、アクリル酸−メタクリル酸共重合体ナトリウム、アクリル酸−マレイン酸共重合体ナトリウム、アクリル酸−アクリルアミド共重合体ナトリウム等を好ましく用いることができる。
【００２０】
増粘剤の含有量は、増粘剤の種類や所望とするインキ粘度等によって異なるが、安定したインキ物性を得るために０．０１重量％以上であることが好ましく、他のインキ成分の含有量とのバランスや印刷機が非使用状態で放置された後の印刷動作性の観点から１０重量％以下であることが好ましく、０．０５〜５重量％であることがより好ましく、０．１〜２重量％であることが一層好ましい。
【００２１】
本発明のインキには、上記の成分に加え、顔料分散剤、定着剤、消泡剤、表面張力低下剤、ｐＨ調整剤、酸化防止剤、防腐剤等を適宜含有させることができる。さらに、上記の特定の水溶性有機溶剤以外の他の水溶性有機溶剤を１種もしくは２種以上含有させてもよい。他の水溶性有機溶剤としては、室温で液体であり、水に溶解可能な有機化合物が用いられる。たとえば、メタノール、エタノール、１−プロパノール、イソプロパノール、１−ブタノール、２−ブタノール、イソブタノール、２−メチル−２−プロパノール、エチレングリコール、ジエチレングリコール、トリエチレングリコール、プロピレングリコール、ジプロピレングリコール、グリセリン、β―チオジグリコールが挙げられる。平均分子量が５００を超えるポリエチレングリコール（たとえば平均分子量６００）等の低分子量ポリアルキレングリコールを併用することもできる。
【００２２】
インキ中にアルカリ可溶性樹脂を含有させて、印刷用紙等の被印刷体への着色剤の定着剤等として用いることができる。着色剤として顔料を用いる場合は、顔料の分散剤としてアルカリ可溶性樹脂を用いることもできる。
アルカリ可溶性樹脂としては、たとえば、スチレン−アクリル酸共重合体、スチレン−αメチルスチレン−アクリル酸共重合体、スチレン−メタクリル酸共重合体、スチレン−アクリル酸エステル−アクリル酸共重合体、スチレン−無水マレイン酸共重合体、ビニルナフタレン−アクリル酸共重合体、ビニルナフタレン−マレイン酸共重合体、イソブチレン−無水マレイン酸共重合体、アクリル酸エステル−アクリル酸共重合体、メタクリル酸エステル−アクリル酸共重合体、アクリル酸エステル−メタクリル酸共重合体、メタクリル酸エステル−メタクリル酸共重合体、アクリル酸エステル−メタクリル酸エステル−アクリル酸共重合体を用いることができ、２種以上を併用してもよい。これらのアルカリ可溶性樹脂は、水酸化ナトリウム、水酸化カリウム等のアルカリ金属水酸化物、アンモニア水、トリエタノールアミン等のアルカノールアミン等の任意のアルカリで中和して、水可溶性にして用いることができる。
アルカリ可溶性樹脂は、多量に含有させると印刷機の非使用後の印刷性能に支障をきたす恐れがあるため、インキ中に固形分換算で５重量％以下の範囲で含有させることが好ましく、より好ましくは３重量％以下である。
【００２３】
さらにインキには、水中油（Ｏ／Ｗ）型樹脂エマルションを含有させて、印刷用紙等の被印刷体への着色剤の定着剤等として用いることができる。着色剤として顔料を用いる場合においては、この樹脂エマルションを顔料の分散剤として用いることもできる。
水中油（Ｏ／Ｗ）型樹脂エマルションとしては、たとえば、ポリ酢酸ビニル、エチレン−酢酸ビニル共重合体、酢酸ビニル−アクリル酸エステル共重合体、ポリアクリル酸エステル、ポリメタクリル酸エステル、ポリスチレン、スチレン−アクリル酸エステル共重合体、スチレン−ブタジエン共重合体、塩化ビニリデン−アクリル酸エステル共重合体、ポリ塩化ビニル、塩化ビニル−酢酸ビニル共重合体、ポリウレタン等の樹脂エマルションを用いることができる。これらの２種以上を併用してもよい。
樹脂エマルションは、多量に含有させると印刷機の非使用後の印刷性能に支障をきたす恐れがあるため、インキ中に固形分換算で５重量％以下の範囲で含有させることが好ましく、より好ましくは２重量％以下である。
【００２４】
なお、増粘剤として例示した上記水溶性高分子は、その種類と量によっては、インキの増粘剤以外にも、印刷用紙への着色剤の定着剤等として用いることができる。また、着色剤として顔料を用いる場合においては、顔料の分散剤として用いることもできる。
【００２５】
印刷物の画質を向上させるために、インキ中に体質顔料を含有させることができる。
体質顔料としては、たとえば、白土、タルク、クレー、珪藻土、炭酸カルシウム、炭酸バリウム、硫酸バリウム、アルミナホワイト、シリカ、カオリン、マイカ、水酸化アルミニウムを用いることができ、これらの２種以上を併用してもよい。
体質顔料は、多量に含有させると被印刷体への着色剤の定着を阻害したり、印刷機の非使用後の印刷性能に支障をきたす恐れがあるため、５重量％以下の範囲で含有させることが好ましく、より好ましくは２重量％以下である。
【００２６】
さらに、顔料分散剤、消泡剤、表面張力低下剤等として、アニオン界面活性剤、カチオン界面活性剤、両性界面活性剤、非イオン界面活性剤、または高分子系、シリコーン系、フッ素系の界面活性剤をインキに含有させることができる。
インキの粘度やｐＨを調整するために、インキに電解質を配合することもできる。電解質としては、たとえば、硫酸ナトリウム、リン酸水素カリウム、クエン酸ナトリウム、酒石酸カリウム、ホウ酸ナトリウムが挙げられ、２種以上を併用してもよい。硫酸、硝酸、酢酸、水酸化ナトリウム、水酸化カリウム、水酸化アンモニウム、トリエタノールアミン等も、インキの増粘助剤やｐＨ調整剤として用いることができる。
【００２７】
酸化防止剤を配合することにより、インキ成分の酸化を防止し、インキの保存安定性を向上させることができる。酸化防止剤としては、たとえば、Ｌ−アスコルビン酸、Ｌ−アスコルビン酸ナトリウム、イソアスコルビン酸ナトリウム、亜硫酸カリウム、亜硫酸ナトリウム、チオ硫酸ナトリウム、亜二チオン酸ナトリウム、ピロ亜硫酸ナトリウムを用いることができる。
【００２８】
防腐剤を配合することにより、インキの腐敗を防止して保存安定性を向上させることができる。防腐剤としては、たとえば、５−クロロ−２−メチル−４−イソチアゾリン−３−オン、２−メチル−４−イソチアゾリン−３−オン、２−ｎ−オクチル−４−イソチアゾリン−３−オン、１，２−ベンゾイソチアゾリン−３−オン等のイソチアゾロン系防腐剤；ヘキサヒドロ−１，３，５−トリス（２−ヒドロキシエチル）−ｓ−トリアジン等のトリアジン系防腐剤；２−ピリジンチオールナトリウム−１−オキシド、８−オキシキノリン等のピリジン・キノリン系防腐剤；ジメチルジチオカルバミン酸ナトリウム等のジチオカルバメート系防腐剤；２，２−ジブロモ−３−ニトリロプロピオンアミド、２−ブロモ−２−ニトロ−１，３−プロパンジオール、２，２−ジブロモ−２−ニトロエタノール、１，２−ジブロモ−２，４−ジシアノブタン等の有機臭素系防腐剤；ｐ−ヒドロキシ安息香酸メチル、ｐ−ヒドロキシ安息香酸エチル、ソルビン酸カリウム、デヒドロ酢酸ナトリウム、サリチル酸を用いることができる。
【００２９】
本発明のインキは、水と特定の水溶性有機溶剤と着色剤と、必要に応じて適宜配合される上記の成分とを混合させて製造することができる。たとえば、一部の水と顔料と顔料分散剤とを混合し、ボールミル、ビーズミル等の分散手段を用いて顔料を分散させ、一方で、残りの水と増粘剤と水溶性有機溶剤とを混合し、そして、両者を混ぜ合わせるようにしてもよい。
インキの粘度は、印刷装置の印圧等によってその適性範囲は異なるが、一般に、約０．５〜約２０Ｐａ・ｓ（２０℃、せん断速度１００／ｓにおける粘度）であり、また、（擬）塑性流動性であることが孔版印刷用として適している。
【００３０】
次に、本発明に係る孔版印刷方法は、上記の本発明のインキを用いて行われる。具体的には、製版したマスターを準備する工程と、製版したマスターと被印刷体を圧接させることによってマスターの穿孔部から本発明のインキを通過させて被印刷体にインキを転移させる工程とを含んでいる。
用いられる孔版印刷機は、特に限定はされないが、操作性に優れる点からデジタル孔版印刷機を用いることが好ましい。
【実施例】
【００３１】
以下に、本発明を実施例により詳しく説明するが、本発明はこれらに限定されるものではない。以下、「重量％」を単に「％」と記す。
（実施例１）
着色剤としてカーボンブラック（三菱化学株式会社製「ＭＣＦ８８」）６．０％、顔料分散剤としてポリビニルピロリドン（第一工業製薬株式会社製「Ｋ９０」）１．３％、蒸留水２０．０％を混合し、ビーズミルで充分に分散させて顔料分散液を調製した。増粘剤としてポリアクリル酸（日本純薬株式会社製「ジュンロンＰＷ１５０」）０．５％を蒸留水１６．０％に溶解し、これに２％水酸化ナトリウム水溶液を１０．０％添加して中和した後、先に調製した顔料分散液、水溶性有機溶剤としてジアセチン１６．０％、および蒸留水の残部（３０．２％）を加えて混合して、実施例１のインキを得た。
【００３２】
（実施例２〜８）
表１に示す配合とした以外は実施例１と同様にして、各実施例のインキを得た。表１中、ポリエチレングリコール＃２００は平均分子量が２００の第一工業製薬株式会社製のものであり、ジオール型ポリプロピレングリコール＃４００は平均分子量が４００の和光純薬工業株式会社製のものである。
（比較例１〜４）
表２に示す配合とした以外は実施例１と同様にして、各比較例のインキを得た。表２中、ポリエチレングリコール＃６００は平均分子量が６００の第一工業製薬株式会社製のものである。
【００３３】
（比較例５）
着色剤としてカーボンブラック（実施例１と同じ）６．０％、顔料分散剤としてポリビニルピロリドン（実施例１と同じ）１．３％、蒸留水２０．０％を混合し、ビーズミルで充分に分散させ、これに、電解質として硫酸ナトリウム０．７％、水溶性有機溶剤としてグリセリン４．０％、蒸留水４６．０％を混合して水相を調製した。一方、油成分として「サンセンオイル４２４０」（日本サン石油株式会社製）４．０％と「ＡＦソルベント６号」（新日本石油株式会社製）１４．０％、乳化剤としてソルビタンセスキオレエート４．０％を混合し、油相を調製した。得られた油相に水相を徐々に添加しながら乳化して、孔版印刷用Ｗ／Ｏ型エマルションインキを得た。
【００３４】
上記実施例１〜８および比較例１〜４で作製したインキ（孔版印刷用水性インキ）、および比較例５で作製した孔版印刷用エマルションインキを用いて、それぞれ孔版印刷機（リソグラフＲＰ３７０、理想科学工業株式会社製）にて印刷用紙（理想科学工業株式会社製「理想用紙薄口」）に印刷を行い、得られた印刷物の乾燥性を評価した。また、それぞれのインキを用いて、印刷終了後そのまま印刷機を一定期間使用せずに放置したのち再び印刷を試みて、印刷再開時の印刷特性を評価した。それぞれの評価結果を表１と表２に併せて示す。
【００３５】
乾燥性は、印刷終了１０秒後に印刷物に触れても指が汚れなかったものを○、３０秒後であれば指が汚れなかったものを△、３０秒後でも指が汚れたものを×として評価した。
印刷機の非使用後動作性は、印刷機を分解洗浄することなく印刷できたものを○、洗浄が必要だったものを×として評価した。
【００３６】
【表１】
0003673822.tif 000002
【００３７】
【表２】
0003673822.tif 000003
【００３８】
実施例のインキはいずれも、印刷物の乾燥性に優れ、かつ、１カ月放置後であっても印刷機を動作することができた。特に、実施例１〜４および７〜８のインキは、印刷物の乾燥性に非常に優れていた。
それに対して、比較例１〜４のインキでは、印刷機を非使用状態で放置すると、短期間で印刷機を動作することができなくなってしまった。比較例２では、水溶性有機溶剤を多量に配合させるようにしたが、印刷適性は改善されなかった。また、比較例５のエマルションインキは、水を多量に含有（６６．０％）していても、得られた印刷物の乾燥性は速くなかった。